(57)【要約】【課題】細密化された平面多導体を確実に接続すること。【解決手段】フレキシブル平面多導体（１０）とリジッド平面多導体（２０）の各導体（１２，２２）の表面には、それぞれ低融点金属のメッキ層（１３，１４）が付着されている。フレキシブル平面多導体の導体にはその軸線方向にそって型により凹凸が形成される。それから、フレキシブル平面多導体の重ね合わせ領域には接着剤が付着され接着剤層（１５）が形成される。常温において両方の多導体を導体を対向させて位置合せしコテ等で微少時間加熱して仮接着する。それからボンダでより高い圧力と温度で本圧着し溶融した低融点金属が対応する導体をブリッジ結合し、その回りを接着剤が熱硬化して接合してする。【選択図】      図９
2004221189.tif 000002
【特許請求の範囲】
【請求項１】
一対の、複数の導体を略平らな部材に整列配置して成る平面多導体の、対応する導体を、重ね合わせにより、接続する方法であって、
一対の平面多導体の、少なくとも一方の、重ね合わせ領域にある導体の上に、導体よりも低い温度で溶融する低融点金属を付着し、
一対の平面多導体の、少なくとも一方の、導体を含む重ね合わせ領域に熱硬化性接着剤を付着し、
対応する導体を位置合せしてから重ね合わせ領域を加熱圧着し、溶融した低融点金属で対応する導体をブリッジ結合するとともに導体以外の重ね合わせ領域を前記熱硬化性接着剤で接合することを特徴とする方法。
【請求項２】
接着剤は、常温で粘着性を有さず、低融点金属の融点より低い温度で微少時間加熱して粘着性を発揮し、低融点金属の融点まで加熱されても発泡しない熱硬化性の接着剤である、ことを特徴とする請求項１に記載の方法。
【請求項３】
加熱圧着は、低融点金属の融点より低い第１の加熱温度で微少時間加熱して接着剤に粘着性を発揮せしめながら第１の加圧力で一対の平面多導体の少なくとも一方を他方に軽く押し当てる第１加熱圧着と、
第１の加熱温度より高い第２の加熱温度まで加熱し、一対の平面多導体の少なくとも一方を他方に第２の加圧力で強く押し当てる第２加熱圧着とを含む、ことを特徴とする請求項２に記載の方法。
【請求項４】
接着剤がエポキシ系接着剤に２５−９０重量部の１０μｍ以下の径の有機物粒子を加えて発泡を抑制している、ことを特徴とする請求項２に記載の方法。
【請求項５】
接着剤がカプロラクトン変性のエポキシ系接着剤を混合して微少時間の加熱で接着剤に粘着性を発揮せしめる、ことを特徴とする請求項２に記載の方法。
【請求項６】
接着剤がフラックス成分を含むことを特徴とする請求項１〜６のいずれか一に記載の方法。
【請求項７】
重ね合わせの前に一対の平面多導体の一方を凹凸化することを特徴とする請求項１〜６のいずれか一に記載の方法。
【請求項８】
請求項１〜６の何れか一に記載の方法で接続される部分を含む電気電子機器。
【請求項９】
請求項１〜６の何れか一に記載の方法で接続される平面多導体。
【発明の詳細な説明】
【０００１】
【発明の属する技術分野】
本発明は、複数の導体を略平らな部材に整列配置して成る平面多導体の接続方法、その方法で接続される部分を含む電気電子機器、その方法で接続される平面多導体、および、接続システムに関する。
なお、平面多導体にはプリント基板一般（リジッド基板、フレキシブル基板）や成形体表面に回路を直接設けたもの等がある。
【０００２】
【従来の技術】
電気電子部品の内部で複数の導体を部材に整列配置した平面多導体を他の平面多導体と接続することが行われている。例えば、各種電子部品を実装した基板を他の基板と接続する場合には、一方と他方の基板にそれぞれ平面多導体を形成し、これらにフレキシブルな平面多導体の２つの端部のそれぞれを重ね合わせて接続することが行われている。
【０００３】
このような平面多導体の接続には、半田付け、異方性導電接着剤（以下、ＡＣＦという）、押圧接続、コネクタによる接続等が考えられる。しかしながら、年々、導体の幅と間隔が細くなり、最近では数十μｍの幅の導体を数十μｍの間隔で配置することも珍しくない。このように細かくなってくると、押圧接続、コネクタによる接続は到底利用できず、半田付けやＡＣＦでおこなわれることが多い。
【０００４】
ところが、半田付けの方法は、基板に電子部品を取り付ける実装工程での温度に耐えられないという問題がある。というのは、実装工程では各種電子部品の取り付けのために半田付け作業がおこなわれ、その結果、導体が取り付けられている基板やバッキングフィルム等は２６０℃程度まで上昇せしめられるからである。そこで、最も温度が高くなる実装作業を先におこない、その後に、接続作業をおこなうことがおこなわれてきた。そのために、基板等には接続作業のために部品の実装されていない領域を確保しておくことが必要となり、その結果、実装密度が低下していた。
【０００５】
またＡＣＦによる方法は、もともと樹脂内の導電性粒子で導通を得るものであるので、抵抗が多く、細くなると、充分な量の導電性粒子が確保されなくなり安定した導通が得られなかったり抵抗が大きくなるという問題がある。
【０００６】
そこで、特許文献１（特開昭６２−１８４７８８号公報）に記載されているように、対向する導体を圧着により絶縁性の接着剤を貫通させて接続させる方法が開発されている。しかし、この方法では導通は導体間の金属結合はなく衝撃、湿度等により導通が変化する可能性がある。
また、特許文献２（国際公開ＷＯ０２２０６８６号公報）には、表面、および、裏面を有するシート状の導電層と導電層の表面上に設けられた接着層とを有し、導電層には表面方向に隆起させた突起部が形成されており、接着層が熱硬化樹脂で成り、接着層が被着体に加熱圧着されると導電層の突起部が接着層を貫通して被着体と接触する熱硬化型導電性接着シート、および、それを用いた接続構造、および、接続方法が記載されている。しかしながら、同公報には、具体的な接続の条件の記載がなく、接続の最適化がなされていない。
【０００７】
【特許文献１】
特開昭６２−１８４７８８号公報
【特許文献２】
国際公開ＷＯ０２２０６８６号公報
【０００８】
【発明が解決しようとする課題】
本発明は上記問題に鑑み、細密化された平面多導体を確実に接続できる接続方法を提供することを目的とする。
また、上記の接続方法に関連して、この接続方法で接続される電気電子機器、平面多導体、および、接続システムを提供することも本発明の目的である。
【０００９】
【課題を解決するための手段】
請求項１の発明によれば、一対の、複数の導体を略平らな部材に整列配置して成る平面多導体の、対応する導体を、重ね合わせにより、接続する方法であって、
一対の平面多導体の、少なくとも一方の、重ね合わせ領域にある導体の上に、導体よりも低い温度で溶融する低融点金属を付着し、
一対の平面多導体の、少なくとも一方の、導体を含む重ね合わせ領域に熱硬化性接着剤を付着し、
対応する導体を位置合せしてから重ね合わせ領域を加熱圧着し、溶融した低融点金属で対応する導体をブリッジ結合するとともに導体以外の重ね合わせ領域を前記熱硬化性接着剤で接合することを特徴とする方法が提供される。
このような方法では、一対の平面多導体の重ね合わせ領域において、導体同士は金属結合で接合され、そのまわりは熱硬化性接着剤で接合されるので、非常に強固な接続が実現できる。
なお、重ね合わせ領域とは、例えば、図１３に示されているように、一対の平面多導体が重ねられる領域を意味する。
【００１０】
請求項２の発明では、請求項１の発明において、接着剤は、常温で粘着性を有さず、低融点金属の融点より低い温度で微少時間加熱して粘着性を発揮し、低融点金属の融点まで加熱されても発泡しない熱硬化性の接着剤とされる。
ここで、常温とは、概ね１０〜３０℃の温度をいい、粘着性を有さないとは、接着剤に触れても接着剤が着かない、粘つきのない状態をいう。
【００１１】
請求項３の発明では、請求項２の発明において、低融点金属の融点より低い第１の加熱温度で微少時間加熱して接着剤に粘着性を発揮せしめながら第１の加圧力で一対の平面多導体の少なくとも一方を他方に軽く押し当てる第１加熱圧着と、第１の加熱温度より高い第２の加熱温度まで加熱し一対の平面多導体の少なくとも一方を他方に第２の加圧力で強く押し当てる第２加熱圧着とを含む、加熱圧着が行われる。
ここで、第１の加熱温度は約８０〜１５０℃であり、微少時間とは例えば１〜１０秒程度であり、第１の加圧力の大きさは、概ね、数十〜数百ｋＰａであり、第２の加熱温度は約１００〜３５０℃であり、第２の加圧力の大きさは、概ね、数十〜数千ｋＰａである。
請求項４の発明では、請求項２の発明において、エポキシ系接着剤に２５−９０重量部の１０μｍ以下の径の有機物粒子を加えて発泡を抑制し、請求項５の発明では、カプロラクトン変性のエポキシ系接着剤を混合して常温で粘着性を有さないが微少時間の加熱により粘着性を発揮せしめるようにされている。
また、請求項６に発明では接着剤はフラックス成分を含むようにされる。
【００１２】
また、請求項７の発明では、請求項１の発明において、重ね合わせの前に一対の平面多導体の一方に凹凸が形成され接合の確実性、安定性が高められる。
【００１３】
請求項８の発明によれば、請求項１〜６の何れか一に記載の方法で接続される部分を含む電気電子機器が提供される。
【００１４】
請求項９の発明によれば、請求項１〜６の何れか一に記載の方法で接続される平面多導体が提供される。
【００１５】
【発明の実施の形態】
以下、添付の図面を参照して本発明の実施の形態を説明する。
複数の導体を略平らな部材に整列配置して成る平面多導体には色々なものがある。例えば、電子部品を実装する硬質の基板に直接に導体を整列配置したリジッド平面多導体や、可撓性のフィルムに導体を整列配置したフレキシブル平面多導体等がある。フレキシブル平面多導体には、所謂フレキシブル基板を含む。
以下においては、リジッド平面多導体とフレキシブル平面多導体を接続する場合を例にとって説明する。
【００１６】
図１の最上段に示されているのはフレキシブル平面多導体１０とリジッド平面多導体２０であって、フレキシブル平面多導体１０は可撓性の樹脂製フィルム１１の上に銅合金製の複数の導体１２を所定間隔で整列配置して形成され、リジッド平面多導体２０は硬質の樹脂製基板２１の上に複数の銅合金製の導体２２を所定間隔で整列配置して形成されている。上記の導体１２、２２の配置は、例えば、フォトリソグラフィ法等でおこなわれる。
導体１２、２２の高さは５〜２５０μｍ、導体１２と導体２２の幅は等しくされ数十μｍ、間隔も数十μｍとされている。なお、図は適宜誇張して示してある。
【００１７】
フレキシブル平面多導体１０とリジッド平面多導体２０は図１の中段に示されている低融点金属のメッキ槽３０に浸漬され、導体１２と導体２２の表面にはそれぞれ低融点金属のメッキ層１３、２３が付着される。メッキ層１３、２３の厚さは約２０μｍである。
図１の下段に示されているのは、低融点金属のメッキ層１３、２３が付着されたフレキシブル平面多導体１０とリジッド平面多導体２０である。
なお、上記では所謂どぶ付けメッキ法を用いる例を示したが、その他のメッキ法、例えば、電解メッキ法、無電解メッキ法を用いることもできる。
【００１８】
低融点金属としては、例えば、以下の合金が使用される。
錫−鉛系合金（融点：約１８３〜３２０℃）
鉛−錫−アンチモン系合金（融点：約１８５℃）
錫−アンチモン系合金（融点：約２３５℃）
錫−鉛−ビスマス系合金（融点：約１３５〜１８０℃）
ビスマス−錫系合金（融点：約１３８℃）
錫−銅系合金（融点：約２３０℃）
錫−鉛−銅系合金（融点：約１８３℃）
錫−インジウム系合金（融点：約１１０℃）
錫−銀系合金（融点：約２２１℃）
錫−鉛−銀系合金（融点：約１７８〜３０９℃）
鉛−銀系合金（融点：約３０４℃）
金−錫系合金（融点：約２８０〜３７０℃）
錫−銀−銅系合金（融点：約２００〜３８０℃）
錫−亜鉛系合金（融点：約１９８℃）
【００１９】
次に、低融点金属が付着されたフレキシブル平面多導体１０の導体１２に凹凸１４が形成される。これは後段において実施されるフレキシブル平面多導体１０の導体１２とリジッド平面多導体２０の導体２２の接合を確実なものにするためのものである。図２はこのフレキシブル平面多導体１０への凹凸１４の形成を説明する図であって、図１の下段の状態にされたフレキシブル平面多導体１０が半円柱状の突起４１が並んだ型４０に押し付けられる。図３は上記のようにして凹凸１４が形成されたフレキシブル平面多導体１０を示す図である。
【００２０】
ここで凹凸１４の寸法について図４を参照して説明する。
凹凸１４の凹部の幅Ｒは導体高さＨ×（０．５〜１０）であって、Ｈ＝２０μｍとすると１０〜２００μｍ、
凹凸１４の凹部の深さＤは導体高さＨ×（０．２〜０．８）であって、Ｈ＝２０μｍとすると５〜１００μｍ、
凹凸１４の凹部の間の間隔Ｌは導体高さＨ×（０．５〜１０）であって、Ｈ＝２０μｍとすると１０〜２００μｍ、となる。
なお、図２、３、４では低融点金属のメッキ層１３は省略してある。
【００２１】
そして、上記のような低融点金属が付着された導体が領域内に含まれる重ね合わせ領域の重ね合わせ面に接着剤を付着する。  この本発明における接着剤には色々な特性が要求されるので、以下、その要求される特性について考察する。
まず、フレキシブル平面多導体１０とリジッド平面多導体２０の対応する導体が重なるように位置合わせがおこなわれる。この時に接着剤が粘着性を有していると誤った位置合わせをした場合の修正のために両者を分離させる手間がかかる。したがって、位置合わせをおこなう環境、すなわち常温においては粘着性がないことが必要である。
【００２２】
次に、位置合せされたフレキシブル平面多導体１０とリジッド平面多導体２０の位置がずれないように仮接着する必要がある。そこで、短時間の加熱で粘着性が発現される特性を有することが要求される。
【００２３】
ついで、加熱圧着がおこなわれ、加熱しながら、フレキシブル平面多導体１０とリジッド平面多導体２０の一方が他方に押し付けられ、低融点金属を溶融して金属接合が形成される。したがって、加熱によって気泡が発生すると、金属接合の妨害や破壊されたり、高湿度下で水分が気泡内に再凝集することによるショートの発生、金属部の酸化などが発生する可能性がある。したがって、加熱されても気泡を発生しないことが求められる。
【００２４】
一方、加熱圧着の初期状態、すなわち、低融点金属が溶融しない温度状態においては、基板２１あるいはフィルム１１から突起している導体が接着剤の層内を進行可能で、溶融する前に導体どうしを接触せしめることが必要である。すなわち、この状態では、低融点金属は接着剤よりも大きな硬度を有していなければならない。この条件がみたされないと金属接続が実現できない。
【００２５】
本発明では、エポキシ樹脂をベースとした接着剤に２５−９０重量部の有機物粒子を加えることで発泡性の抑制と貫通性を備える樹脂を得ることができた。
このような樹脂は塑性流動性を示す。すなわち、降伏応力を超える応力が作用すると流動するが、降伏応力以下の外力に対しては弾性変形する。このような性質を有する樹脂は比較的高い圧力で導体の突起を押し当てた場合、樹脂が流動して導体の貫通を可能ならしめるが、比較的低い圧力で気体の圧力が作用した場合は樹脂が流動して気泡は殆ど発生しない。
【００２６】
エポキシ樹脂は、ビスフェノールＡタイプ、ビスフェノールＦタイプ、フェノールノボラックタイプ、クレゾールノボラックタイプのエポキシ樹脂、または、脂肪族エポキシ樹脂である。
また、添加される有機粒子は、アクリル系樹脂、スチレン−ブタジエン系樹脂、スチレン−ブタジエン−アクリル系樹脂、メラミン樹脂、メラミン−イソシアヌレート付加物、ポリイミド、シリコーン樹脂、ポリエーテルイミド、ポリエーテルスルフォン、ポリエステル、ポリカーボネート、ポリエーテルエーテルケトン、ポリベンゾイミダゾール、ポリアリレート、液晶ポリマー、オレフィン系樹脂、エチレン−アクリル共重合体などの粒子が使用され、そのサイズは、１０μｍ以下、好ましくは５μｍ以下とされる。
また、好ましくは、エポキシ樹脂と有機粒子との相溶性を高めるために、官能反応基が混入される。
【００２７】
そして、前述した、仮接着性を満たすために、接着剤はカプロラクトン変性エポキシ樹脂が追加される。
また、さらに、ロジンベースや、その他の、有機酸系のフラックス剤を添加してもよい。このようなフラックス剤を添加することで回路表面が酸化されている場合でも容易に接続することができる。
【００２８】
図５は上記のような接着剤を得るために各種材料を混合するところを模式的に示したものである。図５において参照番号９０で示されるのは接着剤調製手段としてのミキサーであって、ミキサー９０はモータ９１で駆動される。
上述のようにして得た接着剤がフレキシブル平面多導体１０の表面に付着されるが、接着剤はドライフィルムにして熱ラミネートしてもよいし、液状のまま塗布してもよい。また、接着剤の付着範囲は導体のある範囲に限定する必要はなく、その周囲に及んでも何等問題はない。
【００２９】
図６はドライフィルムにした接着剤を８０〜１２０℃で熱ラミネートしたフレキシブル平面多導体１０を示す図であって、（Ａ）は導体１２の軸方向から見た図であり、（Ｂ）は導体１２の軸線に直角な方向から見た図である。参照符号１５で示されるのが接着剤層である。接着剤１５の厚さは、導体の高さの０．２〜２．５倍とされ、約５〜２００μｍ、好ましくは１０〜５０μｍ、より好ましくは１０〜２０μｍとされる。
図７はドライフィルムにした接着剤をフレキシブル平面多導体１０に熱ラミネートするローララミネータ５０を示す図であり、一対のローラ５１を有し、図示しない加熱装置を含んでいる。
【００３０】
接着剤が付着されたフレキシブル平面多導体１０は図８に示されるように顕微鏡６０を使用して位置合わせがおこなわれる。この実施の形態ではフレキシブル平面多導体１０は図９に示されるように接着剤層１５を下にして、リジッド平面多導体２０の上に移動せしめられ、フレキシブル平面多導体１０の導体１２とリジッド平面多導体２０の導体２２が、それぞれ、対応するもの同士が同じ場所にくるように位置合せされる。この位置合わせは常温下でおこなわれるが接着剤は常温では粘着性を有さない性質を有しているのでベトつくことがなくスムースにおこなうことができる。
【００３１】
位置合わせがおわったらば、例えば、図１０に示すようなコテ７０で１２０℃×１秒程度の微加熱をおこなう。すると、接着剤は粘着性を発揮し、位置合せされたフレキシブル平面多導体１０とリジッド平面多導体２０は仮接着され相互移動はおきない。
【００３２】
上記のように仮接着されたフレキシブル平面多導体１０とリジッド平面多導体２０はより本格的な圧着（本圧着）がされる。図１１は本圧着された状態を説明する図であって、ボンダ８０により加熱圧着がされる。その結果、フレキシブル平面多導体１０とリジッド平面多導体２０の低融点金属は溶融して金属結合を形成し、フレキシブル平面多導体１０の導体１１とリジッド平面多導体２０の導体２１が強く接合される。そして、接着剤が隙間をうめる。加熱条件は導体にメッキされた低融点金属の溶融温度に左右されるが、概ね（１００〜３５０℃）×（０．１〜３０秒）である。また、加圧力は２×１０２〜１０×１０２ｋＰａ程度である。
そして、ポストキュア（あと硬化処理）が低融点金属の溶融温度以下の温度で約２時間ほどおこなわれる。
【００３３】
ここで、リペア、すなわち、位置ずれ等の失敗品ができた場合等の修復方法について説明する。
このような場合は、硬化した接着剤を有機溶剤で膨潤させたのちに加熱することによって接続を解除することができる。溶剤としてはＴＨＦ（テトラヒドロフラン）、酢酸エステル、ケトン、アルコール等を使用することができる。
【００３４】
以下、フレキシブル平面多導体とリジッド平面多導体の接続の具体例とその性能試験結果について説明するである。
【００３５】
リジッド平面多導体はＦＲ−４（０．４ｍｍ）で、導体数は５０本（導体幅１００μｍ、間隔１００μｍ）であって、導体表面に錫／銀／銅＝９５．８／３．５／０．７の低融点合金が付着されている。
【００３６】
フレキシブル平面多導体はデュポン製のＢａｓｅ  ｆｉｌｍ（カプトン）で、導体数は５０本（導体幅１００μｍ、間隔１００μｍ）であって、導体表面に無電解の錫メッキがされている。
そして、フレキシブル平面多導体の導体上に金型プレス（ピッチ２００μｍ、高さ３０μｍの線状突起を有する）を加圧力１トンで、線状突起と導体を直交させて加圧して凹凸を形成した。
【００３７】
接着剤は、
フェノキシ樹脂（３０）：  ＹＰ５０Ｓ、東都化成製、数平均分子量１１，８００、
エポキシ樹脂（３４）：  ＤＥＲＴＭ３３２、ダウ・ケミカル日本製、エポキシ当量１７４、
ポリカプロラクトン変性エポキシ樹脂（３０）：  プラクセルＴＭＧ４０２、ダイセル化学工業製、
官能基を有するアクリル粒子（８０）：  ＥＸＬ２３１４、ＫＵＲＥＨＡ  ＰＡＲＡＬＯＩＤＴＭ  ＥＸＬ、呉羽化学工業製、
ジシアンジアミド（２．９）：  ＣＧ−ＮＡ、ＰＴＩジャパン製
メラミン／イソシアヌル酸付加物（２０）：  ＭＣ−６００、日産化学工業製を、メチルアルコール（４０）とテトラヒドロフラン（５５０）から成る溶剤で溶かして、室温で攪拌して生成した。
なお、括弧内の数値は混合比率を示すための値で重量部で表わしてある。
【００３８】
生成した接着剤を、シリコン処理したＰＥＴフィルム上にコーティングし、１００℃のオーブン中で３０分乾燥し、厚さ２０μｍのフィルムを得、それを上記の凹凸完成後のフィルム上平面多導体の上に置き１００℃で加熱しながらラミネートした。
【００３９】
図１２に示すのは上記の接着剤の１２０℃におけるせん断力とせん断速度の関係を示す図であって、通常のニュートン粘性の場合は、せん断力とせん断速度の関係は原点を通る直線であるが、図示されるように、この接着剤はせん断速度が０（ゼロ）の場合でも約４０００ＭＰａのせん断応力を有しており、この値が塑性流動の降伏応力と見なすことができる。
【００４０】
そして、リジッド平面多導体とフレキシブル平面多導体を位置合せした後に、約１００℃／約１秒で仮接着した後に、日本アビオニクス製の型式ＴＣＷ−２１５／ＮＡ−６６のボンダで、１５０℃／９秒＋２７０℃／９秒で加熱して本接着をおこない、１５０℃／２時間のポストキュア（あと硬化処理）をおこなった。
【００４１】
上記のように接続した部分をカットして電子顕微鏡で観察したところ、気泡の存在はみとめられなかった。
また、リジッド平面多導体とフレキシブル平面多導体のすべての対応する導体どうしが１Ω以下の抵抗で接続されていることが確認された。
さらに、各種環境試験後も接続抵抗には殆ど変化がなく、良好に接続されていることが確認された。
【００４２】
以下に示すのはその結果である。
（１）ヒートサイクル試験：
［−５５℃／３０分＋２５℃／１分＋８５℃／３０分］×２００サイクル
試験前の抵抗：  ０．６０２Ω
試験後の抵抗：  ０．６０５Ω
【００４３】
（２）湿−熱エージング試験：
８５℃／８５％ＲＨ  ×１６８時間
試験前の抵抗：  ０．６３６Ω
試験後の抵抗：  ０．６３６Ω
【００４４】
（３）耐熱試験：
２５℃−２８０℃を３０℃／分で加熱・冷却を３サイクル
試験前の抵抗：  ０．４６４Ω
試験後の抵抗：  ０．４７４Ω
【００４５】
図１３は、携帯電話１００の内部において、２つのリジッド平面多導体２０を１つのフレキシブル平面多導体１０で連結している様子を示す図である。
【００４６】
【発明の効果】
請求項１の発明は、一対の、複数の導体を略平らな部材に整列配置して成る平面多導体の、対応する導体を、重ね合わせにより、接続する方法であるが、
一対の平面多導体の、少なくとも一方の、重ね合わせ領域にある導体の上に、導体よりも低い温度で溶融する低融点金属を付着し、一対の平面多導体の、少なくとも一方の、導体を含む重ね合わせ領域に熱硬化性接着剤を付着し、対応する導体を位置合せしてから重ね合わせ領域を加熱圧着し、溶融した低融点金属で対応する導体をブリッジ結合するとともに導体以外の重ね合わせ領域を前記熱硬化性接着剤で接合することを特徴としている。
したがって、一対の平面多導体の重ね合わせ領域において、導体同士は金属結合で接合され、そのまわりは熱硬化性接着剤で接合されるので、非常に強固な接続が実現できる。
【００４７】
請求項３の発明のように、接着剤が、常温で粘着性を有さず、低融点金属の融点より低い温度で微少時間加熱して粘着性を発揮し、低融点金属の融点まで加熱されても発泡しない熱硬化性の接着剤とされ、低融点金属の融点より低い第１の加熱温度で微少時間加熱して接着剤に粘着性を発揮せしめながら第１の加圧力で一対の平面多導体の少なくとも一方を他方に軽く押し当てる第１加熱圧着と、第１の加熱温度より高い第２の加熱温度まで加熱し、第１の加圧力よりも大きい第２の加圧力で一対の平面多導体の少なくとも一方を他方に強く押し当てる第２加熱圧着とを含む、加熱圧着が行えば、常温での位置合せが粘着性のない状態で実行でき、かつ、第１加熱圧着で仮接着できるので、途中工程までの作り貯めができ効率よく作業できる。
また、請求項７の発明のように、重ね合わせの前に一対の平面多導体の一方に凹凸が形成され接合の確実性、安定性が高められる。
【図面の簡単な説明】
【図１】フレキシブル平面多導体とリジッド平面多導体の導体におこなわれる低融点金属のメッキを説明する図である。
【図２】型でフレキシブル平面多導体の導体に凹凸を形成するのを説明する図である。
【図３】型で凹凸が形成されたフレキシブル平面多導体の導体を説明する図である。
【図４】導体に形成される凹凸の寸法を説明するための図である。
【図５】接着剤の調製を説明する図である。
【図６】接着剤をラミネート付着したフレキシブル平面多導体を示す図であって、
（Ａ）は導体の軸方向から見た図であり、
（Ｂ）は導体の軸に直角な方向から見た図である。
【図７】ローララミネータを示す図である。
【図８】顕微鏡による位置合わせを説明する図である。
【図９】フレキシブル平面多導体とリジッド平面多導体を位置合せした状態を示す図である。
【図１０】仮接着に使用するコテを示す図である。
【図１１】本接着を説明する図である。
【図１２】本発明の実施の形態における接着剤のせん断速度とせん断応力の関係を示す図である。
【図１３】携帯電話の内部において本発明により２つのリジッド平面多導体を１つのフレキシブル平面多導体を介して結合している様子を示す図である。
【符号の説明】
１０…フレキシブル平面多導体
１１…フィルム
１２…導体
１３…低融点金属のメッキ層
１４…凹凸
１５…接着剤層
２０…リジッド平面多導体
２１…基板
２２…導体
２３…低融点金属のメッキ層
３０…メッキ槽
４０…型
５０…ローララミネータ
６０…顕微鏡
７０…コテ
８０…ボンダ
９０…ミキサ
１００…携帯電話
【図１】
2004221189.tif 000003
【図２】
2004221189.tif 000004
【図３】
2004221189.tif 000005
【図４】
2004221189.tif 000006
【図５】
2004221189.tif 000007
【図６】
2004221189.tif 000008
【図７】
2004221189.tif 000009
【図８】
2004221189.tif 000010
【図９】
2004221189.tif 000011
【図１０】
2004221189.tif 000012
【図１１】
2004221189.tif 000013
【図１２】
2004221189.tif 000014
【図１３】
2004221189.tif 000015